Brevet FR3069187A1 (20190125)

REVENDICATIONS1. Intercalaire plastique viscoélastique destiné à être agencé entre deux feuilles de verre (1,\n<CLM>\1\td'un vitrage pour lui procurer des propriétés d'amortissement vibroacoustiques, l'intercalaire comprenant : - deux couches externes (4,\n<CLM>\1\ten colle thermoplastique, préférentiellement en polyvinylbutyral (PVB) standard, dont l'épaisseur est préférentiellement comprise entre 0,2 et 0,8 mm, - une couche interne (3) agencée entre les deux couches externes (4, 5), ladite couche interne (3) ayant un facteur de perte tan â supérieur ou égal à 1,6, à 20°C et pour une gamme de fréquences comprise entre 2 kHz et 8 kHz, et - une première et une deuxième couches barrières (6,\n<CLM>\1\tagencées respectivement entre lesdites couches externes (4,\n<CLM>\1\tet la couche interne (3), et composées d'un matériau plastique viscoélastique, préférentiellement du polyester, en particulier du téréphtalate de polyéthylène (PET).\n<CLM>\1\tIntercalaire plastique viscoélastique selon la revendication 1, caractérisé en ce que ledit facteur de perte tan â de la couche interne (3) est supérieur ou égal à 2, préférentiellement 2,5, préférentiellement 3, préférentiellement 3,5, préférentiellement 4, préférentiellement 4,5.\n<CLM>\1\tIntercalaire selon l'une des revendications 1 et 2, dans lequel la couche interne (3) présente un paramètre de cisaillement g=G'/e compris entre 4,3.109 et 4,5.1010 Pa/m, à 20°C et pour une gamme de fréquences comprise entre 2 kHz et 8 kHz, G' étant le module de cisaillement de la couche interne et e l'épaisseur de la couche interne.\n<CLM>\1\tIntercalaire selon l'une des revendications 1 à 3, caractérisé, en ce qu'il présente un paramètre de cisaillement g=G'/e compris entre 4,8.109 et 5,1.101° Pa/m, à 20°C et pour une gamme de fréquences comprise entre 2 kHz et 8 kHz, G' étant le module de cisaillement de l'intercalaire et e l'épaisseur de l'intercalaire. 25 30 - 16 -\n<CLM>\1\tIntercalaire selon l'une des revendications précédentes, dans lequel la couche interne (3) est un colloïde, préférentiellement une émulsion, préférentiellement une émulsion aqueuse d'au moins un polymère. 5\n<CLM>\1\tIntercalaire selon la revendication 5, dans lequel la couche interne (3) est une émulsion aqueuse d'au moins deux polymères structurés en réseaux interpénétrant, les dits deux polymères étant préférentiellement l'acrylate et l'acrylique.\n<CLM>\1\tIntercalaire selon l'une des revendications précédentes, dans lequel ladite couche 10 interne (3) a une épaisseur comprise entre 0.5 et 50 micromètres, préférentiellement entre 10 et 40 micromètres, préférentiellement entre 20 et 30 micromètres.\n<CLM>\1\tIntercalaire selon l'une des revendications précédentes, dans lequel la fraction volumique de la couche interne (3) sur l'intercalaire est comprise entre 0,2 % et 8%, 15 préférentiellement entre 0,5 % et 6%, préférentiellement entre 2,5 et 4%.\n<CLM>\1\tIntercalaire selon l'une des revendications précédentes, dans lequel lesdites première et deuxième couches barrières (6,\n<CLM>\1\tont chacune une épaisseur comprise entre 1 et 50 micromètres, préférentiellement entre 1 et 30 micromètres, préférentiellement 20 entre 5 et 15 micromètres.\n<CLM>\1\tIntercalaire selon l'une des revendications 1 à 9, l'intercalaire étant teinté dans la masse sur une partie de sa surface et/ou ayant une section transversale diminuant en forme en coin du haut vers le bas d'un vitrage feuilleté dans lequel il est destiné à être agencé et/ou comprenant des particules avec une fonction de filtre au rayonnement infrarouge.\n<CLM>\1\tVitrage feuilleté comprenant : - une première feuille de verre (1), - une deuxième feuille de verre (2), - un intercalaire selon l'une quelconque des revendications 1 à 10, l'intercalaire étant agencé entre les première et deuxième feuilles de verre (1, 2). - 17 -\n<CLM>\1\tVitrage feuilleté selon la revendication 11, dans lequel : - ladite première feuille de verre (1) a une épaisseur comprise entre 0,5 et 2,1 mm, préférentiellement entre 1,4 et 2,1 mm et 5 - ladite deuxième feuille de verre (2) a une épaisseur comprise entre 0,5 et 2,1 mm, préférentiellement entre 1,1 et 1,6 mm.\n<CLM>\1\tUtilisation d'un vitrage selon l'une des revendications 11 et 12 comme pare-brise de véhicule. 10\n<CLM>\1\tUtilisation d'un vitrage selon l'une des revendications 11 et 12 comme vitrage de bâtiment, soit en vitrage simple, soit intégré dans un vitrage multiple.\n<CLM>\1\tProcédé de fabrication d'un intercalaire selon l'une des revendications 1 à 10 15 comprenant au moins une étape de dépôt (S2) sur la première ou la deuxième couche imperméable (6, 7), via un procédé de dépôt par voie liquide, d'une couche interne (3) constituée d'une solution obtenue par dilution d'une émulsion aqueuse d'au moins un polymère, dans un volume d'eau supérieur ou égal à 1,5 fois le volume de ladite émulsion.